【手続補正書】
【提出日】平成26年3月24日(2014.3.24)
【手続補正１】
【補正対象書類名】明細書
【補正対象項目名】０１２５
【補正方法】変更
【補正の内容】
【０１２５】
本発明の様々な改変及び変更が、本発明の範囲及び趣旨から逸脱することなく当業者には明らかとなるであろう。
本開示は以下も包含する。
［１］  アクリレートポリマーと表面修飾ナノ粒子とを含む感圧接着剤であって、該表面修飾ナノ粒子が、
（ａ）シリカ表面を含むナノ粒子と、
（ｂ）ポリマーシラン表面修飾基と、
（ｃ）非ポリマーシラン表面修飾基と、を含み、
前記ポリマーシラン表面修飾基及び前記非ポリマーシラン表面修飾基が、前記ナノ粒子の前記シリカ表面に共有結合される、感圧接着剤。
［２］  前記アクリレートポリマーが、１つ以上の（メタ）アクリレートモノマーと少なくとも１つのビニルカルボン酸モノマーとの反応生成物を含み、前記（メタ）アクリレートモノマーが第１の（メタ）アクリレートモノマーを含み、該第１の（メタ）アクリレートモノマーのアルキル基が４個以上１８個以下の炭素原子を含有する、［１］に記載の感圧接着剤。
［３］  前記ビニルカルボン酸が、アクリル酸及びメタクリル酸からなる群から選択される、［２］に記載の感圧接着剤。
［４］  前記アクリレートポリマーが、前記ビニルカルボン酸モノマー及び前記（メタ）アクリレートモノマーの総重量を基準として、２重量％〜１０重量％のビニルカルボン酸を含む、［２］又は［３］に記載の感圧接着剤。
［５］  前記アクリレートポリマーが、前記ビニルカルボン酸モノマー及び前記（メタ）アクリレートモノマーの総重量を基準として、０．５重量％〜１．５重量％のビニルカルボン酸を含む、［２］又は［３］に記載の感圧接着剤。
［６］  前記ポリマーシラン表面修飾基が（メタ）アクリレートの繰り返し単位を含む、［１］〜［５］のいずれか一項に記載の感圧接着剤。
［７］  前記ポリマーシラン表面修飾基が、ビニルカルボン酸の繰り返し単位を更に含む、［６］に記載の感圧接着剤。
［８］  前記アクリレートポリマーが、前記アクリレートポリマーの前記ビニルカルボン酸モノマー及び前記（メタ）アクリレートモノマーの総重量を基準としてＷAP重量％の前記ビニルカルボン酸を含み、前記ポリマーシラン表面修飾基が、前記ポリマーシラン表面修飾基の前記ビニルカルボン酸モノマー及び前記（メタ）アクリレートモノマーの総重量を基準としてＷOS重量％の前記ビニルカルボン酸を含み、ＷOS／ＷAPの比が０．８以上１．２以下である、［７］に記載の感圧接着剤。
［９］  前記アクリレートポリマーが、前記アクリレートポリマーの前記ビニルカルボン酸モノマー及び前記（メタ）アクリレートモノマーの総重量を基準としてＷAP重量％のビニルカルボン酸を含み、前記ポリマーシラン表面修飾基が、前記ポリマーシラン表面修飾基の前記ビニルカルボン酸モノマー及び前記（メタ）アクリレートモノマーの総重量を基準として、ＷOS重量％の前記ビニルカルボン酸を含み、ＷOS／ＷAPの比が０．５未満又は２超過である、［７］に記載の感圧接着剤。
［１０］  前記ポリマーシラン表面修飾基が、少なくとも１０の繰り返し単位を含む、［１］〜［９］のいずれか一項に記載の感圧接着剤。
［１１］  前記ポリマーシラン表面修飾基が、２００以下の繰り返し単位を含む、［１］〜［１０］のいずれか一項に記載の感圧接着剤。
［１２］  前記非ポリマーシラン表面修飾剤が、トリアルコキシアルキルシラン及びトリアルコキシアリールシランの少なくとも一方を含む、［１］〜［１１］のいずれか一項に記載の感圧接着剤。
［１３］  前記非ポリマー表面修飾剤と前記ポリマー表面修飾剤との前記モルパーセント比が、９５：５以上５０：５０以下である、［１］〜［１２］のいずれか一項に記載の感圧接着剤。
［１４］  前記非ポリマー表面修飾剤と前記ポリマー表面修飾剤との前記モルパーセント比が、８０：２０以上６０：４０以下である、［１３］に記載の感圧接着剤。
［１５］  前記ポリマー表面修飾剤が、前記アクリレートポリマーと架橋可能な官能基を含む、［１］〜［１４］のいずれか一項に記載の感圧接着剤。
［１６］  前記官能基が水素抽出基を含む、［１５］に記載の感圧接着剤。
［１７］  前記水素抽出基がベンゾフェノンを含む、［１６］に記載の感圧接着剤。
［１８］  架橋剤を更に含む、［１］〜［１７］のいずれか一項に記載の感圧接着剤。
［１９］  前記アクリレートポリマー１００重量部当たり５重量部以上２０重量部以下の前記表面修飾ナノ粒子を含む、［１］〜［１８］のいずれか一項に記載の感圧接着剤。
［２０］  粘着付与剤を更に含む、［１］〜［１９］のいずれか一項に記載の感圧接着剤。
［２１］  感圧接着剤の調製方法であって、
（ｉ）第１の（メタ）アクリレートモノマー、ビニルカルボン酸、第１の光開始剤、及び表面修飾ナノ粒子の混合物を、前記第１の（メタ）アクリレートモノマー及び前記ビニルカルボン酸を部分的に重合して部分重合混合物を形成するのに十分なＵＶＡ照射に曝露する工程と、
（ｉｉ）前記部分重合混合物に架橋剤及び第２の光開始剤を添加してコーティングを形成する工程と、
（ｉｉｉ）前記コーティングを基材に適用する工程と、
（ｉｖ）前記コーティングをＵＶＡ照射に曝露して前記感圧接着剤を形成する工程と、を含み、
前記表面修飾ナノ粒子が、
（ａ）シリカ表面を含むナノ粒子と、
（ｂ）少なくとも１０００ｇ／モルの分子量を有するポリマーシラン表面修飾基と、
（ｃ）５００ｇ／モル以下の分子量を有する非ポリマーシラン表面修飾基と、を含み、
前記ポリマーシラン表面修飾基及び前記非ポリマーシラン表面修飾基が、前記ナノ粒子の前記シリカ表面に共有結合される、感圧接着剤の調製方法。
［２２］  前記ポリマー表面修飾剤が、前記アクリレートポリマーと架橋可能な官能基を含む、［２１］に記載の方法。
［２３］  （ｖ）前記ポリマー表面修飾剤と前記アクリレートポリマーとを架橋するために、前記感圧接着剤をＵＶＣ照射に曝露することを更に含む、［２２］に記載の方法。
【手続補正２】
【補正対象書類名】特許請求の範囲
【補正対象項目名】全文
【補正方法】変更
【補正の内容】
【特許請求の範囲】
【請求項１】
アクリレートポリマーと表面修飾ナノ粒子とを含む感圧接着剤であって、該表面修飾ナノ粒子が、
（ａ）シリカ表面を含むナノ粒子と、
（ｂ）ポリマーシラン表面修飾基と、
（ｃ）非ポリマーシラン表面修飾基と、を含み、
前記ポリマーシラン表面修飾基及び前記非ポリマーシラン表面修飾基が、前記ナノ粒子の前記シリカ表面に共有結合される、感圧接着剤。
【請求項２】
感圧接着剤の調製方法であって、
（ｉ）第１の（メタ）アクリレートモノマー、ビニルカルボン酸、第１の光開始剤、及び表面修飾ナノ粒子の混合物を、前記第１の（メタ）アクリレートモノマー及び前記ビニルカルボン酸を部分的に重合して部分重合混合物を形成するのに十分なＵＶＡ照射に曝露する工程と、
（ｉｉ）前記部分重合混合物に架橋剤及び第２の光開始剤を添加してコーティングを形成する工程と、
（ｉｉｉ）前記コーティングを基材に適用する工程と、
（ｉｖ）前記コーティングをＵＶＡ照射に曝露して前記感圧接着剤を形成する工程と、を含み、
前記表面修飾ナノ粒子が、
（ａ）シリカ表面を含むナノ粒子と、
（ｂ）少なくとも１０００ｇ／モルの分子量を有するポリマーシラン表面修飾基と、
（ｃ）５００ｇ／モル以下の分子量を有する非ポリマーシラン表面修飾基と、を含み、
前記ポリマーシラン表面修飾基及び前記非ポリマーシラン表面修飾基が、前記ナノ粒子の前記シリカ表面に共有結合される、感圧接着剤の調製方法。